СОСТАВ ДЛЯ ПОКРЫТИЯ НА ВОДНОЙ ОСНОВЕ И ИЗГОТОВЛЕНИЕ МНОГОСЛОЙНЫХ КРАСОЧНЫХ СИСТЕМ С ПРИМЕНЕНИЕМ УКАЗАННОГО СОСТАВА ДЛЯ ПОКРЫТИЯ

1. Состав для покрытия на водной основе, содержащий
по меньшей мере одну водную дисперсию, которая включает по меньшей мере один сополимер (CP), при этом указанный сополимер (CP) может быть получен посредством
(I) начальной загрузки водной дисперсии по меньшей мере одного полиуретана, и затем
(II) полимеризации смеси олефин-ненасыщенных мономеров в присутствии полиуретана из стадии (I),
где
(а) применяют растворимый в воде инициатор,
(б) олефин-ненасыщенные мономеры отмеряют таким образом, чтобы на протяжении всего времени реакции их концентрация в реакционном растворе не превышала 6,0% от массы, из расчета общего количества олефин-ненасыщенных мономеров, которые применяют для полимеризации, и
(в) смесь олефин-ненасыщенных мономеров содержит по меньшей мере один полиолефин-ненасыщенный мономер,
и
по меньшей мере один неразветвленный гидрокси-функциональный продукт реакции (R), который имеет кислотное число меньше чем 20 мг KOH/г, изготовление которого включает применение по меньшей мере одного соединения (v), включающего две функциональные группы (v.а) и алифатический или аралифатический гидрокарбильный радикал (v.b), который расположен между функциональными группами и имеет 12-70 атомов углерода.
2. Состав для покрытия по п. 1, где смесь олефин-ненасыщенных мономеров, которые применяют на стадии (II), содержит 0,1-6,0 мол. % полиолефин-ненасыщенных мономеров.
3. Состав для покрытия по п. 1 или 2, где смесь олефин-ненасыщенных мономеров, которые применяют на стадии (II), содержит аллилметакрилат, и дополнительные полиолефин-ненасыщенные мономеры не присутствуют.
4. Состав для покрытия по любому из пп. 1 или 2, где олефин-ненасыщенные мономеры на стадии (II) (б) отмеряют таким образом, чтобы на протяжении всего времени реакции их концентрация в реакционном растворе не превышала 4,0% от массы, из расчета общего количества олефин-ненасыщенных мономеров, которые применяют для полимеризации.
5. Состав для покрытия по любому из пп. 1 или 2, где функциональные группы (v.а) по меньшей мере в одном соединении (v) выбирают из группы, состоящей из гидроксильных групп и карбоксильных групп.
6. Состав для покрытия по любому из пп. 1 или 2, где во время изготовления продукта реакции (R) в качестве соединения (v) применяют димерные жирные кислоты и/или димерные диолы.
7. Состав для покрытия по любому из пп. 1 или 2, где продукт реакции (R) можно получить с помощью реакции димерных жирных кислот с алифатическими, аралифатическими и/или ароматическими дигидрокси-функциональными соединениями, которые имеют среднечисленную молекулярную массу, которая составляет 120-6000 г/моль.
8. Состав для покрытия по п. 7, где применяемые алифатические, аралифатические и/или ароматические дигидрокси-функциональные соединения представляют собой простые полиэфирдиолы, сложные полиэфирдиолы и/или димерные диолы.
9. Состав для покрытия по любому из пп. 1, 2 и 8, где по меньшей мере один продукт реакции (R) выбирают из группы, состоящей из
- продуктов реакции, которые можно получить с помощью реакции димерных жирных кислот по меньшей мере с одним алифатическим дигидрокси-функциональным соединением общей структурной формулы (I):
3
6
где R представляет собой С-С алкиленовый радикал, и n соответственно выбирают таким образом, что соединение формулы (I) имеет среднечисленную молекулярную массу, которая составляет 120-6000 г/моль, при этом димерные жирные кислоты и соединения формулы (I) применяют в молярном соотношении, которое составляет 0,7/2,3-1,6/1,7, и полученный продукт реакции имеет среднечисленную молекулярную массу, которая составляет 600-40000 г/моль, и кислотное число, которое составляет меньше чем 10 мг KOH/г,
- продуктов реакции, которые можно получить с помощью реакции димерных жирных кислот по меньшей мере с одним дигидрокси-функциональным соединением общей структурной формулы (II):
где
R представляет собой двухвалентный органический радикал, содержащий 2-10 атомов углерода,
1
2
R и R каждый, независимо представляют собой прямоцепочечные или разветвленные алкиленовые радикалы, которые имеют 2-10 атомов углерода,
3
3
X и Y каждый, независимо представляют собой О, S или NR, где R представляет собой водород или алкильный радикал, который имеет 1-6 атомов углерода, и
m и n соответственно выбирают таким образом, что соединение формулы (II) имеет среднечисленную молекулярную массу, которая составляет 450-2200 г/моль,
где компоненты (а) и (б) применяют в молярном соотношении, которое составляет 0,7/2,3-1,6/1,7, и полученный продукт реакции имеет среднечисленную молекулярную массу, которая составляет 1200-5000 г/моль, и кислотное число, которое составляет меньше чем 10 мг KOH/г,
- продуктов реакции, которые можно получить с помощью реакции димерных жирных кислот с димерными диолами, где димерные жирные кислоты и димерные диолы применяют в молярном соотношении, которое составляет 0,7/2,3-1,6/1,7, и полученный продукт реакции имеет среднечисленную молекулярную массу, которая составляет 1200-5000 г/моль, и кислотное число, которое составляет меньше чем 10 мг KOH/г.
10. Состав для покрытия по любому из пп. 1, 2 и 8, где в качестве связующего вещества дополнительно присутствует по меньшей мере один гидрокси-функциональный полимер, другой чем (CP) и (R), выбранный из группы, которая состоит из полиуретанов, сложных полиэфиров, полиакрилатов и сополимеров указанных полимеров, и меламиновая смола представлена в качестве сшивающего агента.
11. Состав для покрытия по любому из пп. 1, 2 и 8, где дополнительно присутствует по меньшей мере один цветной пигмент и/или декоративный пигмент.
12. Способ изготовления многослойных красочных систем, где
(1) на окрашиваемую поверхность наносят материал базового покрытия на водной основе,
(2) из материала покрытия, нанесенного на стадии (1), образуется полимерная пленка,
(3) на полученную пленку базового покрытия наносят материал покровного лака, и затем
(4) пленка базового покрытия отверждается вместе с пленкой покровного лака,
где материал базового покрытия на водной основе, которые применяют на стадии (1), представляет собой состав для покрытия по любому из пп. 1-11.
13. Способ по п. 12, где применяемая окрашиваемая поверхность представляет собой металлическую основу или пластмассовую основу, при этом указанная окрашиваемая поверхность является необработанной или предварительно обработанной или покрытой предварительно.
14. Многослойная красочная система, полученная с помощью способа по п. 12 или 13.
15. Применение состава для покрытия по любому из пп. 1-11 для улучшения ударопрочности многослойных красочных систем.